(57)【要約】【課題】  ツヤ消しのブラックボード及びツヤありのブラックボードの両方に容易に書くことができ、水に溶かして消すことができる水性クレヨンを提供する。【解決手段】  展色材としての固形ワックスと、添加剤としての界面活性剤と、顔料としての体質顔料及び着色顔料とから成り、体質顔料にはタルクを用い、体質顔料より固形ワックスの含有量を多くして、ブラックボード表面との密着性を向上させ、ツヤ消しのブラックボードだけでなく、ツヤありのブラックボードにもクレヨンの材料を残して、容易に書くことができ、更に水に溶かして消すことも容易にできる水性クレヨンである。【選択図】        図１
2018135502.tif 000002
【特許請求の範囲】
【請求項１】
展色材としての固形ワックスと、添加剤としての界面活性剤と、体質顔料と、着色顔料とから成り、
前記体質顔料にはタルクを用い、
前記体質顔料より前記固形ワックスの含有量を多くしたことを特徴とする水性クレヨン。
【請求項２】
体質顔料を２３重量％以上３５重量％以下としたことを特徴とする請求項１記載の水性クレヨン。
【請求項３】
界面活性剤を２０重量％以上２８重量％以下としたことを特徴とする請求項１又は２記載の水性クレヨン。
【請求項４】
固形ワックスを２８重量％以上３８重量％以下としたことを特徴とする請求項１乃至３のいずれか記載の水性クレヨン。
【発明の詳細な説明】
【技術分野】
【０００１】
本発明は、水に溶ける水性クレヨンに係り、特に、店舗等で使用される商品広告用のツヤ消しのブラックボード及びツヤありのブラックボードに記入した文字等を水拭きで消すことができる水性クレヨンに関する。
【背景技術】
【０００２】
［従来の技術］
店舗等で使用される商品広告用のブラックボードには、表面が光沢のないツヤ消しのブラックボードと、表面が光沢のあるツヤありのブラックボードがある。
通常のオイルパステルは、油性であるためブラックボードで使用すると水に溶かして消すことができないものである。
【０００３】
従って、ブラックボードには消字可能な専用のボードマーカーを用いて記入し、水又は専用のクリーナー液を用いて消字するようになっている。
尚、クレヨンには、水に溶ける水性クレヨンがある。
【０００４】
［関連技術］
尚、関連する先行技術として、特開平０６−１２８５２３号公報「水溶性クレヨン組成物」（ユニオン・カーバイト・メミカルズ）［特許文献１］、特開平０７−２１６２８８号公報「水性クレヨンの材料」（鄭丞貝）［特許文献２］、特開平０８−３３２４５２号「絵付け方法、クレヨン」（株式会社サクラクレパス）［特許文献３］、特許第５０８９０８８号「水消去性固形描画材」（株式会社サクラクレパス）［特許文献４］がある。
【０００５】
特許文献１には、水で洗浄できる水溶性のクレヨンの組成物が示されている。
特許文献２には、水に溶け拭き取ることができる水性のクレヨンの材料が示されている。
特許文献３には、水で容易に洗浄して除去できる、水溶性ワックス又は油性ワックスと界面活性剤を含有させたクレヨンが示されている。
特許文献４には、水拭きで溶解して除去できる、水溶性ワックスを含むクレヨンが示されている。
【先行技術文献】
【特許文献】
【０００６】
【特許文献１】特開平０６−１２８５２３号公報
【特許文献２】特開平０７−２１６２８８号公報
【特許文献３】特開平０８−３３２４５２号公報
【特許文献４】特許第５０８９０８８号公報
【発明の概要】
【発明が解決しようとする課題】
【０００７】
しかしながら、従来の水性クレヨンでは、ツヤ消しのブラックボードに記入した文字等を水に溶かして拭き取って消すことはできるものの、ツヤありのブラックボートとの密着性が悪いため、水性クレヨンの材料が残りづらく、ツヤありのブラックボートに文字等を書くのに適していないという問題点があった。
【０００８】
特許文献１〜４には、ツヤ消しのブラックボードとツヤありのブラックボードの両方に容易に書くことができ、水に溶かして消すことに適した水性クレヨンについて記載されていない。
【０００９】
本発明は上記実情に鑑みて為されたもので、ツヤ消しのブラックボード及びツヤありのブラックボードの両方に容易に書くことができ、水に溶かして消すことができる水性クレヨンを提供することを目的とする。
【課題を解決するための手段】
【００１０】
上記従来例の問題点を解決するための本発明は、水性クレヨンであって、展色材としての固形ワックスと、添加剤としての界面活性剤と、体質顔料と、着色顔料とから成り、体質顔料にはタルクを用い、体質顔料より固形ワックスの含有量を多くしたことを特徴とする。
【００１１】
本発明は、上記水性クレヨンにおいて、体質顔料を２３重量％以上３５重量％以下としたことを特徴とする。
【００１２】
本発明は、上記水性クレヨンにおいて、界面活性剤を２０重量％以上２８重量％以下としたことを特徴とする。
【００１３】
本発明は、上記水性クレヨンにおいて、固形ワックスを２８重量％以上３８重量％以下としたことを特徴とする。
【発明の効果】
【００１４】
本発明は、展色材としての固形ワックスと、添加剤としての界面活性剤と、体質顔料と、着色顔料とから成り、体質顔料にはタルクを用い、体質顔料より固形ワックスの含有量を多くした水性クレヨンとしているので、ツヤ消しのブラックボード及びツヤありのブラックボードの両方に容易に書くことができ、更に水に溶かして消すことができる効果がある。
【図面の簡単な説明】
【００１５】
【図１】本クレヨンの改良ステップにおける白色のクレヨンの成分に関する図である。
【図２】本クレヨンにおける青色クレヨンの成分に関する図である。
【図３】本クレヨンにおける青緑色クレヨンの成分に関する図である。
【図４】本クレヨンにおける明るい赤色クレヨンの成分に関する図である。
【図５】本クレヨンにおける桃色クレヨンの成分に関する図である。
【図６】本クレヨンにおける茶色クレヨンの成分に関する図である。
【図７】本クレヨンにおける水色クレヨンの成分に関する図である。
【図８】本クレヨンにおける明るい橙色クレヨンの成分に関する図である。
【図９】本クレヨンにおける紫色クレヨンの成分に関する図である。
【図１０】本クレヨンにおける黄色クレヨンの成分に関する図である。
【図１１】本クレヨンにおける薄橙色クレヨンの成分に関する図である。
【図１２】本クレヨンにおける黄緑色クレヨンの成分に関する図である。
【図１３】本クレヨンにおける白色クレヨンの成分の改良に関する図である。
【図１４】本クレヨンの改良ステップにおける黒色のクレヨンの成分に関する図である。
【図１５】本クレヨンにおけるネイビー色クレヨンの成分に関する図である。
【図１６】本クレヨンにおけるグレー色クレヨンの成分に関する図である。
【図１７】本クレヨンにおけるスモーキーブラウン色クレヨンの成分に関する図である。
【図１８】本クレヨンにおけるダークブラウン色クレヨンの成分に関する図である。
【図１９】本クレヨンにおけるウルトラマリン色クレヨンの成分に関する図である。
【図２０】本クレヨンにおけるダークグリーン色クレヨンの成分に関する図である。
【図２１】本クレヨンにおけるエメラルドグリーン色クレヨンの成分に関する図である。
【図２２】本クレヨンにおけるコーラルピンク色クレヨンの成分に関する図である。
【図２３】本クレヨンにおけるラベンダー色クレヨンの成分に関する図である。
【図２４】本クレヨンにおけるダークイエロー色クレヨンの成分に関する図である。
【図２５】本クレヨンにおけるダークパープル色クレヨンの成分に関する図である。
【図２６】本クレヨンにおける黒色クレヨンの成分の改良に関する図である。
【図２７】基本色クレヨンによるツヤ消しブラックボードの筆記テストの結果を表す図である。
【図２８】基本色クレヨンによるツヤ消しブラックボードの消字テストの結果を表す図である。
【図２９】基本色クレヨンによるツヤありブラックボードの筆記テストの結果を表す図である。
【図３０】基本色クレヨンによるツヤありブラックボードの消字テストの結果を表す図である。
【図３１】新色クレヨンによるツヤ消しブラックボードの筆記及び消字テストの結果を表す図である。
【図３２】新色クレヨンによるツヤありブラックボードの筆記及び消字テストの結果を表す図である。
【発明を実施するための形態】
【００１６】
本発明の実施の形態について図面を参照しながら説明する。
［実施の形態の概要］
本発明の実施の形態に係る水性クレヨンは、展色材としての固形ワックスと、添加剤としての界面活性剤と、顔料としての体質顔料及び着色顔料とから成り、体質顔料にはタルクを用い、体質顔料より固形ワックスの含有量を多くした水性クレヨンとしているので、ツヤ消しのブラックボード及びツヤありのブラックボードの両方に容易に書くことができ、更に水に溶かして消すことができるものである。
【００１７】
ここで、展色材は、結合材となるもので、成形に役立つものである。
また、体質顔料は、素材を丈夫にして、滑らかにするものであり、着色顔料は、色味を調整するものである。
【００１８】
特に、本発明の実施の形態に係る水性クレヨンは、体質顔料を２３〜３５重量％とし、界面活性剤を２０〜２８重量％とし、固形ワックスを２８〜３８重量％とすることで、ブラックボード表面との密着性を向上させることができ、ツヤ消しのブラックボードだけでなく、ツヤありのブラックボードにもクレヨンの材料を残して、容易に書くことができるものである。
【００１９】
［白色クレヨン：図１］
本発明の実施の形態に係る水性クレヨン（本クレヨン）について図１を参照しながら説明する。図１は、本クレヨンの改良ステップにおける白色のクレヨンの成分に関する図である。図１では、改良ステップとして「改良前」と、「改良途中」と、「改良後」を示している。従って、「改良後」に示す成分が本クレヨンにおける白色のクレヨンの成分となる。
【００２０】
本クレヨンにおける白色のクレヨン（白色クレヨン）は、図１に示すように、展色材としての固形ワックス、添加剤としての界面活性剤、顔料としての体質顔料と着色顔料とが配合されている。
そして、体質顔料には、改良前は炭酸カルシウム（Calcium Carbonate）を用い、改良途中と改良後にはタルク（Talc）を用いている。
更に、体質顔料より固形ワックスの含有量を多くしたものである。
【００２１】
展色材の固形ワックスは、結合材となるもので、成形に役立つものである。尚、本クレヨンでは液体油は使用していない。
また、添加剤の界面活性剤は、拭き取る性能を向上させるものである。
顔料は、体質顔料と着色顔料を含むものとなっており、体質顔料のタルクは、素材を丈夫にし、滑らかにするものであり、着色顔料は、色味を調整するもので、各色に応じて配合する着色顔料の種類と配合比率を異なるものとしている。
【００２２】
図１を具体的に説明すると、改良前の水性クレヨンのサンプル例では、固形ワックスが１９．０２重量％で、液体油が３．０６重量％で、界面活性剤が１５．３０重量％で、炭酸カルシウムの体質顔料が３６．７２重量％で、着色顔料が２５．９０重量％の構成であった。
この改善前のサンプル例では、ブラックボードに書くと書き味が硬い感じで、水で拭き取った場合に、クレヨンの白色の跡が残るものとなっていた。
【００２３】
そこで、液体油を使用せず、体質顔料をタルクに変更し、固形ワックスを増やしたのが、「改良途中」である。改良前に比べて体質顔料の種類が異なっている。
改良途中の水性クレヨンのサンプル例は、固形ワックスが２８．１９重量％で、界面活性剤が２０．６２重量％で、タルクの体質顔料が２５．３９重量％で、着色顔料が２５．８０重量％の構成とした。
この改良途中のサンプルでは、硬い感じの書き味は改善されたものの、白色の跡が残る問題が残っていた。
【００２４】
更に、着色顔料を減らして、固形ワックス、界面活性剤、体質顔料を増やしたものが、「改良後」である。
改良後の水性クレヨンのサンプル例では、固形ワックスが３２．２０重量％で、界面活性剤が２３．５５重量％で、タルクの体質顔料が２９．０１重量％で、着色顔料が１５．２４重量％の構成とした。
体質顔料をタルクとしたことで、材料が柔らかくなったものである。
【００２５】
この改良後のサンプルでは、書き味が柔らかく改善されて白い跡が残る問題も解決することができた。
また、改良後のサンプルでは、硬い書き味が改善されたことにより、ツヤ消しブラックボードだけでなく、ツヤありブラックボートにも本クレヨンの材料の密着性がよくなって、ツヤありブラックボートに本クレヨンの材料が付着し易くなり、両方のブラックボードに対して書き味が改善され、跡が残ることなく水で拭いて消すことができたものである。
【００２６】
［青色クレヨン：図２］
次に、本クレヨンにおける青色クレヨン（青色クレヨン）について図２を参照しながら説明する。図２は、本クレヨンにおける青色クレヨンの成分に関する図である。
青色クレヨンは、図２に示すように、固形ワックスと、界面活性剤と、タルクの体質顔料と、着色顔料とから構成されている。
更に、体質顔料より固形ワックスの含有量を多くしたものである。
【００２７】
図２において、改良前の水性クレヨンのサンプル例では、固形ワックスが２２．１２重量％で、液体油が３．４２重量％で、界面活性剤が１７．１０重量％で、炭酸カルシウムの体質顔料が４５．５８重量％で、着色顔料が１１．７８重量％の構成であった。
改良前のサンプルでは、硬い書き味となっていた。
【００２８】
図２において、改良後の水性クレヨンのサンプル例では、固形ワックスが３３．２８重量％で、界面活性剤が２４．３４重量％で、タルクの体質顔料が２９．９８重量％で、着色顔料が１２．４０重量％の構成とした。
改良後のサンプルでは、硬い書き味が改善されたことにより、ツヤ消しブラックボードだけでなく、ツヤありブラックボートにも材料の残りがよくなり、両方のブラックボードに対して書き味が改善され、跡が残ることなく水で拭いて消すことができたものである。
【００２９】
［青緑色クレヨン：図３］
次に、本クレヨンにおける青緑色クレヨン（青緑色クレヨン）について図３を参照しながら説明する。図３は、本クレヨンにおける青緑色クレヨンの成分に関する図である。
尚、以下の色のクレヨンについて青色クレヨンと同様の内容については記載を省略し、相違する点を説明する。
【００３０】
図３において、改良前の水性クレヨンのサンプル例では、固形ワックスが２５．５２重量％で、液体油が５．８６重量％で、界面活性剤が１７．５９重量％で、炭酸カルシウムの体質顔料が４３．３９重量％で、着色顔料が７．６４重量％の構成であった。
【００３１】
図３において、改良後の水性クレヨンのサンプル例では、固形ワックスが３４．８８重量％で、界面活性剤が２５．５１重量％で、タルクの体質顔料が３１．４２重量％で、着色顔料が８．１０重量％の構成とした。
【００３２】
［明るい赤色クレヨン：図４］
次に、本クレヨンにおける明るい赤色クレヨン（明るい赤色クレヨン）について図４を参照しながら説明する。図４は、本クレヨンにおける明るい赤色クレヨンの成分に関する図である。
図４において、改良前の水性クレヨンのサンプル例では、固形ワックスが２２．３６重量％で、液体油が３．１９重量％で、界面活性剤が１５．９５重量％で、炭酸カルシウムの体質顔料が４７．８６重量％で、着色顔料が１０．６４重量％の構成であった。
【００３３】
図４において、改良後の水性クレヨンのサンプル例として、固形ワックスが３２．６３重量％で、界面活性剤が２３．８７重量％で、タルクの体質顔料が３０．５７重量％で、着色顔料が１２．９３重量％の構成とした。
【００３４】
［桃色クレヨン：図５］
次に、本クレヨンにおける桃色クレヨン（桃色クレヨン）について図５を参照しながら説明する。図５は、本クレヨンにおける桃色クレヨンの成分に関する図である。
図５において、改良前の水性クレヨンのサンプル例では、固形ワックスが２１．８０重量％で、液体油が３．２５重量％で、界面活性剤が１６．２５重量％で、炭酸カルシウムの体質顔料が４１．１６重量％で、着色顔料が１７．５４重量％の構成であった。
【００３５】
図５において、改良後の水性クレヨンのサンプル例では、固形ワックスが３１．０９重量％で、界面活性剤が２２．７４重量％で、タルクの体質顔料が２８．０１重量％で、着色顔料が１８．１６重量％の構成とした。
【００３６】
［茶色クレヨン：図６］
次に、本クレヨンにおける茶色クレヨン（茶色クレヨン）について図６を参照しながら説明する。図６は、本クレヨンにおける茶色クレヨンの成分に関する図である。
図６において、改良前の水性クレヨンのサンプル例として、固形ワックスが２１．０５重量％で、液体油が３．１０重量％で、界面活性剤が１５．５０重量％で、炭酸カルシウムの体質顔料が５３．７４重量％で、着色顔料が６．６１重量％の構成であった。
【００３７】
図６において、改良後の水性クレヨンのサンプル例として、固形ワックスが３３．０２重量％で、界面活性剤が２４．１５重量％で、タルクの体質顔料が３０．９３重量％で、着色顔料が１１．９０重量％の構成とした。
【００３８】
［水色クレヨン：図７］
次に、本クレヨンにおける水色クレヨン（水色クレヨン）について図７を参照しながら説明する。図７は、本クレヨンにおける水色クレヨンの成分に関する図である。
図７において、改良前の水性クレヨンのサンプル例として、固形ワックスが２０．５１重量％で、液体油が３．３４重量％で、界面活性剤が１６．６８重量％で、炭酸カルシウムの体質顔料が４４．４７重量％で、着色顔料が１５．００重量％の構成であった。
【００３９】
図７において、改良後の水性クレヨンのサンプル例として、固形ワックスが３２．０６重量％で、界面活性剤が２３．４６重量％で、タルクの体質顔料が２８．８９重量％で、着色顔料が１５．５９重量％の構成とした。
【００４０】
［明るい橙色クレヨン：図８］
次に、本クレヨンにおける明るい橙色クレヨン（明るい橙色クレヨン）について図８を参照しながら説明する。図８は、本クレヨンにおける明るい橙色クレヨンの成分に関する図である。
図８において、改良前の水性クレヨンのサンプル例として、固形ワックスが２４．８０重量％で、液体油が３．５３重量％で、界面活性剤が１７．６７重量％で、炭酸カルシウムの体質顔料が４３．５７重量％で、着色顔料が１０．４３重量％の構成であった。
【００４１】
図８において、改良後の水性クレヨンのサンプル例として、固形ワックスが３３．８８重量％で、界面活性剤が２４．７９重量％で、タルクの体質顔料が３０．５３重量％で、着色顔料が１０．８０重量％の構成とした。
【００４２】
［紫色クレヨン：図９］
次に、本クレヨンにおける紫色クレヨン（紫色クレヨン）について図９を参照しながら説明する。図９は、本クレヨンにおける紫色クレヨンの成分に関する図である。
図９において、改良前の水性クレヨンのサンプル例として、固形ワックスが２２．６５重量％で、液体油が３．２３重量％で、界面活性剤が１６．１６重量％で、炭酸カルシウムの体質顔料が４８．４８重量％で、着色顔料が９．４８重量％の構成であった。
【００４３】
図９において、改良後の水性クレヨンのサンプル例として、固形ワックスが３３．９１重量％で、界面活性剤が２４．８０重量％で、タルクの体質顔料が３０．５４重量％で、着色顔料が１０．７５重量％の構成とした。
【００４４】
［黄色クレヨン：図１０］
次に、本クレヨンにおける黄色クレヨン（黄色クレヨン）について図１０を参照しながら説明する。図１０は、本クレヨンにおける黄色クレヨンの成分に関する図である。
図１０において、改良前の水性クレヨンのサンプル例として、固形ワックスが２４．０９重量％で、液体油が５．６６重量％で、界面活性剤が１６．９７重量％で、炭酸カルシウムの体質顔料が４１．８６重量％で、着色顔料が１１．４２重量％の構成であった。
【００４５】
図１０において、改良後の水性クレヨンのサンプル例として、固形ワックスが３３．３８重量％で、界面活性剤が２４．４２重量％で、タルクの体質顔料が３０．０７重量％で、着色顔料が１２．１３重量％の構成とした。
【００４６】
［薄橙色クレヨン：図１１］
次に、本クレヨンにおける薄橙色クレヨン（薄橙色クレヨン）について図１１を参照しながら説明する。図１１は、本クレヨンにおける薄橙色クレヨンの成分に関する図である。
図１１において、改良前の水性クレヨンのサンプル例として、固形ワックスが２３．０２重量％で、液体油が３．４８重量％で、界面活性剤が１７．４２重量％で、炭酸カルシウムの体質顔料が４１．７９重量％で、着色顔料が１４．２９重量％の構成であった。
【００４７】
図１１において、改良後の水性クレヨンのサンプル例として、固形ワックスが３２．５１重量％で、界面活性剤が２３．７８重量％で、タルクの体質顔料が２９．２９重量％で、着色顔料が１４．４２重量％の構成とした。
【００４８】
［黄緑色クレヨン：図１２］
次に、本クレヨンにおける黄緑色クレヨン（黄緑色クレヨン）について図１２を参照しながら説明する。図１２は、本クレヨンにおける黄緑色クレヨンの成分に関する図である。
図１２において、改良前の水性クレヨンのサンプル例として、固形ワックスが２４．６１重量％で、液体油が５．６５重量％で、界面活性剤が１６．９７重量％で、炭酸カルシウムの体質顔料が４１．８５重量％で、着色顔料が１０．９２重量％の構成であった。
【００４９】
図１２において、改良後の水性クレヨンのサンプル例として、固形ワックスが３３．５５重量％で、界面活性剤が２４．５５重量％で、タルクの体質顔料が３０．２３重量％で、着色顔料が１１．６７重量％の構成とした。
【００５０】
［白色クレヨンの更なる改良：図１３］
本クレヨンにおいて、白色クレヨンの色味の改良について図１３を参照しながら説明する。図１３は、本クレヨンにおける白色クレヨンの成分の改良に関する図である。
図１３に示すように、改良後の白色クレヨンのサンプル例として、固形ワックスが３２．２０重量％で、界面活性剤が２３．５５重量％で、タルクの体質顔料が２３．３０重量％で、着色顔料が２０．９５重量％の構成であった。
【００５１】
図１３において、改良前は、図１の「改良前」と同じものである。
図１の改良後の成分は、白跡問題を解決するためのものであったが、図１３の改良後の成分は、ツヤ消しのブラックボード及びツヤありのブラックボードにおいて色を際立たせる発色性（色味）を向上させるためのもので、図１に比べて体質顔料を５．７１重量％減らして着色顔料を５．７１重量％増やしたものとなっている。
【００５２】
尚、以上説明した図１〜１３に示す１２色の水性クレヨンを、本クレヨンにおける「基本色クレヨン」と呼び、以下説明する図１４〜２６に示す１２色の水性クレヨンを、本クレヨンにおける「新色クレヨン」と呼ぶことにする。
【００５３】
［黒色クレヨン：図１４］
次に、本クレヨンにおける黒色クレヨン（黒色クレヨン）の改良ステップについて図１４を参照しながら説明する。図１４は、本クレヨンの改良ステップにおける黒色のクレヨンの成分に関する図である。図１では、改良ステップとして「改良前」と、「改良途中」と、「改良後」を示している。従って、「改良後」に示す成分が本クレヨンにおける黒色のクレヨンの成分となる。
【００５４】
図１４に示すように、改良前の水性クレヨンのサンプル例では、固形ワックスが２４．７３重量％で、液体油が３．６２重量％で、界面活性剤が１８．１０重量％で、炭酸カルシウムの体質顔料が４８．２４重量％で、着色顔料が５．３１重量％の構成であった。
この改善前のサンプル例では、ブラックボードに書くと書き味が硬い感じで、水で拭き取った場合に、クレヨンの黒色の跡が残るものとなっていた。
【００５５】
そこで、液体油を使用せず、体質顔料をタルクに変更し、固形ワックスを増やしたのが、「改良途中」である。改良前に比べて体質顔料の種類が異なっている。体質顔料をタルクとしたことで、材料が柔らかくなったものである。
改良途中の水性クレヨンのサンプル例は、固形ワックスが３５．８３重量％で、界面活性剤が１８．１０重量％で、タルクの体質顔料が４０．７６重量％で、着色顔料が５．３１重量％の構成とした。
この改良途中のサンプルでは、硬い感じの書き味は改善されたものの、黒色の跡が残る問題が残っていた。
【００５６】
更に、消字性を向上させるために、体質顔料を減らして、界面活性剤を増やしたものが、「改良後」である。
改良後の水性クレヨンのサンプル例では、固形ワックスが３５．８３重量％で、界面活性剤が２６．２１重量％で、タルクの体質顔料が３２．６５重量％で、着色顔料が５．３１重量％の構成とした。
【００５７】
この改良後のサンプルでは、書き味が柔らかく改善されて黒い跡が残る問題も解決することができた。
また、改良後のサンプルでは、硬い書き味が改善されたことにより、ツヤ消しブラックボードだけでなく、ツヤありブラックボートにも本クレヨンの材料の密着性がよくなって、ツヤありブラックボートに本クレヨンの材料が付着し易くなり、両方のブラックボードに対して書き味が改善され、跡が残ることなく水で拭いて消すことができたものである。
【００５８】
［ネイビー色クレヨン：図１５］
次に、本クレヨンにおけるネイビー色クレヨン（ネイビー色クレヨン）について図１５を参照しながら説明する。図１５は、本クレヨンにおけるネイビー色クレヨンの成分に関する図である。
ネイビー色クレヨンは、図１５に示すように、固形ワックスと、界面活性剤と、タルクの体質顔料と、着色顔料とから構成されている。
更に、体質顔料より固形ワックスの含有量を多くしたものである。
【００５９】
図１５において、改良前の水性クレヨンのサンプル例では、固形ワックスが２４．３５重量％で、液体油が３．５６重量％で、界面活性剤が１７．８２重量％で、炭酸カルシウムの体質顔料が４７．５２重量％で、着色顔料が６．７５重量％の構成であった。
改良前のサンプルでは、硬い書き味となっていた。
【００６０】
図１５において、改良後の水性クレヨンのサンプル例では、固形ワックスが３５．２５重量％で、界面活性剤が２５．７９重量％で、タルクの体質顔料が３１．７５重量％で、着色顔料が７．２１重量％の構成とした。
改良後のサンプルでは、硬い書き味が改善されたことにより、ツヤ消しブラックボードだけでなく、ツヤありブラックボートにも材料の残りがよくなり、両方のブラックボードに対して書き味が改善され、跡が残ることなく水で拭いて消すことができたものである。
【００６１】
［グレー色クレヨン：図１６］
次に、本クレヨンにおけるグレー色クレヨン（グレー色クレヨン）について図１６を参照しながら説明する。図１６は、本クレヨンにおけるグレー色クレヨンの成分に関する図である。
尚、以下の色のクレヨンについてネイビー色クレヨンと同様の内容については記載を省略し、相違する点を説明する。
【００６２】
図１６において、改良前の水性クレヨンのサンプル例では、固形ワックスが２３．４３重量％で、液体油が３．４３重量％で、界面活性剤が１７．１５重量％で、炭酸カルシウムの体質顔料が４５．７１重量％で、着色顔料が１０．２８重量％の構成であった。
【００６３】
図１６において、改良後の水性クレヨンのサンプル例では、固形ワックスが３３．８２重量％で、界面活性剤が２４．７４重量％で、タルクの体質顔料が３０．４７重量％で、着色顔料が１０．９７重量％の構成とした。
【００６４】
［スモーキーブラウン色クレヨン：図１７］
次に、本クレヨンにおけるスモーキーブラウン色クレヨン（スモーキーブラウン色クレヨン）について図１７を参照しながら説明する。図１７は、本クレヨンにおけるスモーキーブラウン色クレヨンの成分に関する図である。
図１７において、改良前の水性クレヨンのサンプル例では、固形ワックスが２３．５６重量％で、液体油が３．４５重量％で、界面活性剤が１７．２４重量％で、炭酸カルシウムの体質顔料が４５．９８重量％で、着色顔料が９．７７重量％の構成であった。
【００６５】
図１７において、改良後の水性クレヨンのサンプル例として、固形ワックスが３４．０３重量％で、界面活性剤が２４．８９重量％で、タルクの体質顔料が３０．６６重量％で、着色顔料が１０．４２重量％の構成とした。
【００６６】
［ダークブラウン色クレヨン：図１８］
次に、本クレヨンにおけるダークブラウン色クレヨン（ダークブラウン色クレヨン）について図１８を参照しながら説明する。図１８は、本クレヨンにおけるダークブラウン色クレヨンの成分に関する図である。
図１８において、改良前の水性クレヨンのサンプル例では、固形ワックスが２３．９０重量％で、液体油が３．５０重量％で、界面活性剤が１７．４８重量％で、炭酸カルシウムの体質顔料が４６．６２重量％で、着色顔料が８．５０重量％の構成であった。
【００６７】
図１８において、改良後の水性クレヨンのサンプル例では、固形ワックスが３４．５４重量％で、界面活性剤が２５．２６重量％で、タルクの体質顔料が３１．１１重量％で、着色顔料が９．０９重量％の構成とした。
【００６８】
［ウルトラマリン色クレヨン：図１９］
次に、本クレヨンにおけるウルトラマリン色クレヨン（ウルトラマリン色クレヨン）について図１９を参照しながら説明する。図１９は、本クレヨンにおけるウルトラマリン色クレヨンの成分に関する図である。
図１９において、改良前の水性クレヨンのサンプル例として、固形ワックスが１９．６２重量％で、液体油が２．８７重量％で、界面活性剤が１４．３５重量％で、炭酸カルシウムの体質顔料が３８．２８重量％で、着色顔料が２４．８８重量％の構成であった。
【００６９】
図１９において、改良後の水性クレヨンのサンプル例として、固形ワックスが２８．０２重量％で、界面活性剤が２０．４９重量％で、タルクの体質顔料が２５．２４重量％で、着色顔料が２６．２５重量％の構成とした。
【００７０】
［ダークグリーン色クレヨン：図２０］
次に、本クレヨンにおけるダークグリーン色クレヨン（ダークグリーン色クレヨン）について図２０を参照しながら説明する。図２０は、本クレヨンにおけるダークグリーン色クレヨンの成分に関する図である。
図２０において、改良前の水性クレヨンのサンプル例として、固形ワックスが２４．５５重量％で、液体油が３．５９重量％で、界面活性剤が１７．９７重量％で、炭酸カルシウムの体質顔料が４７．９０重量％で、着色顔料が５．９９重量％の構成であった。
【００７１】
図２０において、改良後の水性クレヨンのサンプル例として、固形ワックスが３５．５５重量％で、界面活性剤が２６．０１重量％で、タルクの体質顔料が３２．０３重量％で、着色顔料が６．４１重量％の構成とした。
【００７２】
［エメラルドグリーン色クレヨン：図２１］
次に、本クレヨンにおけるエメラルドグリーン色クレヨン（エメラルドグリーン色クレヨン）について図２１を参照しながら説明する。図２１は、本クレヨンにおけるエメラルドグリーン色クレヨンの成分に関する図である。
図２１において、改良前の水性クレヨンのサンプル例として、固形ワックスが２０．５６重量％で、液体油が３．０１重量％で、界面活性剤が１５．０５重量％で、炭酸カルシウムの体質顔料が４０．１３重量％で、着色顔料が２１．２５重量％の構成であった。
【００７３】
図２１において、改良後の水性クレヨンのサンプル例として、固形ワックスが２９．４５重量％で、界面活性剤が２１．５４重量％で、タルクの体質顔料が２６．５３重量％で、着色顔料が２２．４８重量％の構成とした。
【００７４】
［コーラルピンク色クレヨン：図２２］
次に、本クレヨンにおけるコーラルピンク色クレヨン（コーラルピンク色クレヨン）について図２２を参照しながら説明する。図２２は、本クレヨンにおけるコーラルピンク色クレヨンの成分に関する図である。
図２２において、改良前の水性クレヨンのサンプル例として、固形ワックスが２３．２７重量％で、液体油が３．４１重量％で、界面活性剤が１７．０３重量％で、炭酸カルシウムの体質顔料が４５．４０重量％で、着色顔料が１０．８９重量％の構成であった。
【００７５】
図２２において、改良後の水性クレヨンのサンプル例として、固形ワックスが３３．５８重量％で、界面活性剤が２４．５６重量％で、タルクの体質顔料が３０．２５重量％で、着色顔料が１１．６１重量％の構成とした。
【００７６】
［ラベンダー色クレヨン：図２３］
次に、本クレヨンにおけるラベンダー色クレヨン（ラベンダー色クレヨン）について図２３を参照しながら説明する。図２３は、本クレヨンにおけるラベンダー色クレヨンの成分に関する図である。
図２３において、改良前の水性クレヨンのサンプル例として、固形ワックスが２２．７１重量％で、液体油が３．３２重量％で、界面活性剤が１６．６２重量％で、炭酸カルシウムの体質顔料が４４．３１重量％で、着色顔料が１３．０４重量％の構成であった。
【００７７】
図２３において、改良後の水性クレヨンのサンプル例として、固形ワックスが３２．７１重量％で、界面活性剤が２３．９３重量％で、タルクの体質顔料が２９．４７重量％で、着色顔料が１３．８９重量％の構成とした。
【００７８】
［ダークイエロー色クレヨン：図２４］
次に、本クレヨンにおけるダークイエロー色クレヨン（ダークイエロー色クレヨン）について図２４を参照しながら説明する。図２４は、本クレヨンにおけるダークイエロー色クレヨンの成分に関する図である。
図２４において、改良前の水性クレヨンのサンプル例として、固形ワックスが２３．１６重量％で、液体油が３．３９重量％で、界面活性剤が１６．９５重量％で、炭酸カルシウムの体質顔料が４５．１８重量％で、着色顔料が１１．３２重量％の構成であった。
【００７９】
図２４において、改良後の水性クレヨンのサンプル例として、固形ワックスが３３．４０重量％で、界面活性剤が２４．４３重量％で、タルクの体質顔料が３０．０９重量％で、着色顔料が１２．０８重量％の構成とした。
【００８０】
［ダークパープル色クレヨン：図２５］
次に、本クレヨンにおけるダークパープル色クレヨン（ダークパープル色クレヨン）について図２５を参照しながら説明する。図２５は、本クレヨンにおけるダークパープル色クレヨンの成分に関する図である。
図２５において、改良前の水性クレヨンのサンプル例として、固形ワックスが２４．５２重量％で、液体油が３．５９重量％で、界面活性剤が１７．９５重量％で、炭酸カルシウムの体質顔料が４７．８５重量％で、着色顔料が６．０９重量％の構成であった。
【００８１】
図２５において、改良後の水性クレヨンのサンプル例として、固形ワックスが３５．５１重量％で、界面活性剤が２５．９８重量％で、タルクの体質顔料が３１．９９重量％で、着色顔料が６．５２重量％の構成とした。
【００８２】
［黒色クレヨンの更なる改良：図２６］
本クレヨンにおいて、黒色クレヨンの色味の改良について図２６を参照しながら説明する。図２６は、本クレヨンにおける黒色クレヨンの成分の改良に関する図である。
図２６に示すように、改良後の黒色クレヨンのサンプル例として、固形ワックスが３５．８３重量％で、界面活性剤が２６．２１重量％で、タルクの体質顔料が３２．２８重量％で、着色顔料が５．６８重量％の構成であった。
【００８３】
図２６において、改良前は、図１４の「改良前」と同じものである。
図１４の改良後の成分は、黒い跡の問題を解決するためのものであったが、図２６の改良後の成分は、ツヤ消しのブラックボード及びツヤありのブラックボードにおいて色を際立たせる発色性（色味）を向上させるためのもので、図１４に比べて体質顔料を０．３７重量％減らして着色顔料を０，３７重量％増やしたものとなっている。
【００８４】
［基本色クレヨンによるツヤ消しブラックボードの筆記テスト：図２７］
次に、基本色クレヨンを用いたツヤ消しブラックボードの筆記テストについて図２７を参照しながら説明する。図２７は、基本色クレヨンによるツヤ消しブラックボードの筆記テストの結果を表す図である。
図２７（ａ）が改良前の筆記状態であり、図２７（ｂ）が改良後の筆記状態である。両図ともに、上から白色、黄色、茶色、青緑色、黄緑色、桃色、薄橙色、明るい赤色、水色、青色、明るい橙色、紫色の順で筆記されている。
【００８５】
図２７（ａ）に示すように、改良前の水性クレヨンでツヤ消しのブラックボードに書くと個々の色味が似ており、発色も鈍く、ブラックボードに対して色映えしないものであった。
これに対して、図２７（ｂ）に示すように、改良後の水性クレヨンでツヤ消しのブラックボードに書くと色味がはっきり分かるよう改良され、遠くから見ても鮮やかに見えるものとなった。ツヤ消しのブラックボードの黒色に対して映え、店舗の販促用に１２色を提供できたものである。
【００８６】
［基本色クレヨンによるツヤ消しブラックボードの消字テスト：図２８］
次に、基本色クレヨンを用いたツヤ消しブラックボードの消字テストについて図２８を参照しながら説明する。図２８は、基本色クレヨンによるツヤ消しブラックボードの消字テストの結果を表す図である。色の筆記（配置）順は、図２７と同じである。消字方法は、ティッシュペーパーに水を含ませて拭き取ったものである。
図２８（ａ）が改良前の消字状態であり、図２８（ｂ）が改良後の消字状態である。
【００８７】
図２８（ａ）に示すように、改良前は、消字は可能だが、時間が経つと色成分が白く板面に残ってしまうようになっていた。
これに対して、図２８（ｂ）に示すように、改良後は、消字して時間が経過しても板面には色成分が白く残らないものである。
【００８８】
［基本色クレヨンによるツヤありブラックボードの筆記テスト：図２９］
次に、基本色クレヨンを用いたツヤありブラックボードの筆記テストについて図２９を参照しながら説明する。図２９は、基本色クレヨンによるツヤありブラックボードの筆記テストの結果を表す図である。色の筆記（配置）順は、図２７と同じである。
図２９（ａ）が改良前の筆記状態であり、図２９（ｂ）が改良後の筆記状態である。
【００８９】
図２９（ａ）に示すように、改良前は、色が綺麗に出ない上に、かすれてしまい上手く筆記できないものであった。
これに対して図２９（ｂ）に示すように、改良後は、色のノリが全体的によくなったため、視認性が高くなった。また、塗ったときの質感も滑らかになった。
【００９０】
［基本色クレヨンによるツヤありブラックボードの消字テスト：図３０］
次に、基本色クレヨンを用いたツヤありブラックボードの消字テストについて図３０を参照しながら説明する。図３０は、基本色クレヨンによるツヤありブラックボードの消字テストの結果を表す図である。色の筆記（配置）順は、図２７と同じである。消字方法は、ティッシュペーパーに水を含ませて拭き取ったものである。
図３０（ａ）が改良前の消字状態であり、図３０（ｂ）が改良後の消字状態である。
ツヤありブラックボードであるため、図３０（ａ）と図３０（ｂ）に示すように、改良前、改良後共に同様に問題なく消字できたものである。
【００９１】
［新色クレヨンによるツヤ消しブラックボードの筆記及び消字テスト：図３１］
次に、新色クレヨンを用いたツヤ消しブラックボードの筆記及び消字テストについて図３１を参照しながら説明する。図３１は、新色クレヨンによるツヤ消しブラックボードの筆記及び消字テストの結果を表す図である。
図３１がツヤ消しブラックボードにおける改良後の筆記状態と消字状態である。上からコーラルピンク色、ラベンダー色、ダークパープル色、ウルトラマリン色、ネイビー色、エメラルドグリーン色、ダークグリーン色、ダークイエロー色、スモーキーブラウン色、ダークブラウン色、グレー色、黒（ブラック）色の順で筆記されている。
【００９２】
図３１に示すように、新色クレヨンは、パステルカラーや、色味を変えたもの、影の表現用に開発されたものがあり、筆記テストにおいて、一見しただけでは見えづらいが、ツヤ消しブラックボード板面上に顔料が乗って、色のノリが全体的によくなって、塗ったときの質感も滑らかになった。
また、消字テストにおいて、ティッシュペーパーに水を含ませて上記筆記した水性クレヨンを拭き取ったところ、問題なく消字することができた。
【００９３】
［新色クレヨンによるツヤありブラックボードの筆記及び消字テスト：図３２］
次に、新色クレヨンを用いたツヤありブラックボードの筆記及び消字テストについて図３２を参照しながら説明する。図３２は、新色クレヨンによるツヤありブラックボードの筆記及び消字テストの結果を表す図である。色の筆記（配置）順は、図３１と同じである。
図３２がツヤありブラックボードにおける改良後の筆記状態と消字状態である。図３２に示すように、改良後は、色のノリが全体的によくなり、また、塗ったときの質感も滑らかになった。
図３２の画像では、拭き取り跡が残っているが、問題なく消字できた。
【００９４】
これにより、白色、黄色、茶色、青緑色、黄緑色、桃色、薄橙色、明るい赤色、水色、青色、明るい橙色、紫色の１２色（基本色）に、コーラルピンク色、ラベンダー色、ダークパープル色、ウルトラマリン色、ネイビー色、エメラルドグリーン色、ダークグリーン色、ダークイエロー色、スモーキーブラウン色、ダークブラウン色、グレー色、黒色の１２色（新色）を追加して２４色とすることができ、ツヤ消しブラックボード及びツヤありブラックボードに本格的なアートを表現可能となった。
【００９５】
［実施の形態の効果］
本クレヨンによれば、展色材としての固形ワックスと、添加剤としての界面活性剤と、顔料としての体質顔料及び着色顔料とから成り、体質顔料にはタルクを用い、体質顔料より固形ワックスの含有量を多くしたものとしているので、ツヤ消しのブラックボード及びツヤありのブラックボードの両方に容易に書くことができ、更に水に溶かして消すことができる効果がある。
【００９６】
また、本クレヨンは、体質顔料を２３重量％以上３５重量％以下とし、界面活性剤を２０重量％以上２８重量％以下とし、固形ワックスを２８重量％以上３８重量％以下としたものとしているので、ブラックボード表面との密着性を向上させ、ツヤ消しのブラックボードだけでなく、ツヤありのブラックボードにもクレヨンの材料を残して、容易に書くことができる効果がある。
【００９７】
また、本クレヨンは、チョークと異なり、粉やカスが出ないために、飲食店のブラックボードでの利用に適しており、チョークアートを描くように、明るい発色で暖かい風合いを演出することができる効果がある。
【産業上の利用可能性】
【００９８】
本発明は、ツヤ消しのブラックボード及びツヤありのブラックボードの両方に容易に書くことができ、水に溶かして消すことができる水性クレヨンに好適である。
【図１】
2018135502.tif 000003
【図２】
2018135502.tif 000004
【図３】
2018135502.tif 000005
【図４】
2018135502.tif 000006
【図５】
2018135502.tif 000007
【図６】
2018135502.tif 000008
【図７】
2018135502.tif 000009
【図８】
2018135502.tif 000010
【図９】
2018135502.tif 000011
【図１０】
2018135502.tif 000012
【図１１】
2018135502.tif 000013
【図１２】
2018135502.tif 000014
【図１３】
2018135502.tif 000015
【図１４】
2018135502.tif 000016
【図１５】
2018135502.tif 000017
【図１６】
2018135502.tif 000018
【図１７】
2018135502.tif 000019
【図１８】
2018135502.tif 000020
【図１９】
2018135502.tif 000021
【図２０】
2018135502.tif 000022
【図２１】
2018135502.tif 000023
【図２２】
2018135502.tif 000024
【図２３】
2018135502.tif 000025
【図２４】
2018135502.tif 000026
【図２５】
2018135502.tif 000027
【図２６】
2018135502.tif 000028
【図２７】
2018135502.tif 000029
【図２８】
2018135502.tif 000030
【図２９】
2018135502.tif 000031
【図３０】
2018135502.tif 000032
【図３１】
2018135502.tif 000033
【図３２】
2018135502.tif 000034